СУХОЙ ЗАПУСК ЭЛЕКТРОЛИЗЕРА ДЛЯ ПРОИЗВОДСТВА АЛЮМИНИЯ

1. Способ запуска электролизера для производства алюминия, имеющего катодный блок с верхней поверхностью, включающий в себя:
размещение материала контактного сопротивления на упомянутой верхней поверхности катодного блока;
опускание множества анодов до упора в материал контактного сопротивления;
заполнение электролизера до высоты покрытия анодов твердым электролитным материалом, содержащим дробленый материал электролитной ванны, криолит или их смеси;
подачу электрического тока на аноды, чтобы по меньшей мере частично расплавить твердый электролитный материал; и
подъем анодов от катодного блока, когда достигнута заданная глубина расплавленного электролитного материала.
2. Способ по п. 1, при этом материал контактного сопротивления размещают прерывисто в заданных положениях на упомянутой верхней поверхности катодного блока.
3. Способ по п. 1, при этом аноды поднимают постепенно до тех пор, пока аноды не достигнут заданной высоты над верхней поверхностью катодного блока.
4. Способ по п. 1, при этом электролизер заполняют твердым электролитным материалом и покрывают аноды твердым электролитным материалом перед тем, как подают электрический ток в электролизер.
5. Способ по п. 1, при этом электролизер заполняют твердым электролитным материалом и покрывают аноды твердым электролитным материалом после подачи электрического тока на аноды.
6. Способ по п. 1, при этом электролизер заполняют за по
меньшей мере два этапа заполнения, а электрический ток непрерывно подают на аноды после первого включения электролизера.
7. Способ по п. 1, при этом материал контактного сопротивления содержит дробленый коксовый материал, дробленый графитовый материал или их смеси.
2
3
2
3
8. Способ по любому из пп. 1-7, при этом твердый электролитный материал содержит общее содержание АlО примерно 12% или менее и содержание альфа-АlО примерно 8% или менее.
9. Способ по любому из пп. 1-7, при этом твердый электролитный материал имеет максимальный размер частиц примерно 15 мм (5,6 дюйма), менее чем примерно 10% твердого электролитного материала имеет размер частиц примерно 6 мм (0,24 дюйма) или более, и менее чем примерно 30% твердого электролитного материала имеет размер частиц примерно 45 микрон (0,002 дюйма) или менее.
10. Способ по п. 1, при этом заданная глубина расплавленного электролитного материала, достигнутая перед подъемом анодов, составляет по меньшей мере 30 см (11,81 дюйма).
11. Способ по любому из пп. 1-7, дополнительно включающий в себя:
добавление глинозема в электролизер;
добавление расплавленного металла непосредственно на верхнюю поверхность катодного блока после подъема анодов; и
регулировку расстояния, отделяющего нижнюю поверхность анодов от верхней поверхности слоя расплавленного металла, чтобы стабилизировать электролизер.
12. Способ по п. 1, при этом электрический ток подают на электролизер прежде, чем электролизер по меньшей мере частично заполнен твердым электролитным материалом.
13. Способ по п. 1, при этом заполнение электролизера включает в себя полное заглубление анодов внутри твердого электролитного материала, причем твердый электролитный материал полностью покрывает верхнюю поверхность анодов при опускании до соприкосновения с упором в материал контактного сопротивления, расположенный на верхней поверхности катодного блока.
14. Способ по п. 1, при этом из соответствующих верхних поверхностей анодов выступают анодные штыри, и при этом заполнение электролизера включает в себя добавление твердого электролитного материала так, чтобы он простирался выше верхних поверхностей анодов, так что анодные штыри по меньшей мере частично заглубляются в твердый материал электролита, когда аноды опускают до тесного контакта с материалом контактного сопротивления.
15. Способ по п. 1, дополнительно включающий в себя отслеживание напряжения на электролизере, и при этом заполнение электролизера включает в себя покрывание верхней поверхности каждого из анодов твердым электролитическим материалом до того, как напряжение упадет ниже заданного значения.
16. Способ по п. 8, при этом твердый электролитный материал имеет максимальный размер частиц примерно 15 мм (5,6 дюйма), менее чем примерно 10% твердого электролитного материала имеет размер частиц примерно 6 мм (0,24 дюйма) или более, и менее чем примерно 30% твердого электролитного материала имеет размер частиц примерно 45 микрон (0,002 дюйма) или менее.